(57)【要約】【課題】  安全で、特殊な装置を使用しない、イオン交換容量、触媒性能、プロトン伝導性が高く耐熱性に優れた固体酸の製造方法および固体酸の提供、およびこれを使用したプロトン伝導膜、固体酸触媒、イオン交換膜、膜電極接合体、燃料電池の提供。【解決手段】    アミノ基を有する芳香族化合物と前記アミノ基以外を有する芳香族化合物とを、常圧下で重縮合化剤の存在下で加熱処理し、得られた重縮合化合物を、スルホン酸化剤でスルホン酸化することを特徴とする固体酸の製造方法。【特許請求の範囲】
【請求項１】
アミノ基を有する芳香族化合物と前記アミノ基以外を有する芳香族化合物とを、常圧下で重縮合化剤の存在下で加熱処理し、得られた重縮合化合物を、スルホン酸化剤でスルホン酸化することを特徴とする固体酸の製造方法。
【請求項２】
加熱処理温度が、５０〜２２０℃である請求項１記載の固体酸の製造方法。
【請求項３】
アミノ基以外を有する芳香族化合物が、常圧下で５０℃〜２２０℃で液体状態であることを特徴とする請求項１または２記載の固体酸の製造方法。
【請求項４】
請求項１から３いずれかに記載の製造方法で製造されてなることを特徴とする固体酸。
【請求項５】
元素分析で炭素に対する硫黄のモル量が、１５モル％以上１００モル％以下であることを特徴とする請求項４記載の固体酸。
【請求項６】
固体酸の酸価が、１〜２０ｍｅｑ／ｇであることを特徴とする請求項４または５記載の固体酸。
【発明の詳細な説明】
【技術分野】
【０００１】
本発明は、固体酸の製造方法および固体酸に関するものであり、更に詳しくは、プロトン伝導膜、固体酸触媒、イオン交換膜、イオン交換容量、触媒性能、プロトン伝導性が高く耐熱性に優れた固体酸の製造方法および本発明の製造方法により製造された固体酸に関するものである。
【背景技術】
【０００２】
固体酸触媒は、分離・回収に中和や塩の除去といったプロセスが不要であり、不必要な副産物を生産することなく省エネルギーで目的物を作ることができるため、従来から積極的にその研究が進められてきた（例えば、非特許文献１参照）。
その結果、ゼオライト、シリカ−アルミナ、含水ニオブなどの固体酸触媒が化学工業で大きな成果を挙げ、社会に大きな恩恵をもたらしている。また、前述したＮａｆｉｏｎも親水性を有する非常に強い固体酸であり、液体酸を上回る酸強度をもつ超強酸として働くことが既に知られている。しかし、Ｎａｆｉｏｎは熱に弱く、また、工業的に利用するには高価すぎるという問題点がある。
このように、性能およびコストなどの面から固体酸触媒が液体の酸触媒より有利な工業的プロセスの設計は難しく、現在のところほとんどの化学産業は液体の酸触媒に依存していると言える。このような現状において液体の酸を凌ぐ固体酸触媒の出現が望まれる。
【０００３】
また商業化されているイオン交換樹脂も耐熱性が低く耐熱性の高い材料が求められている。
【０００４】
このような中、特許文献１における固体酸は多環式芳香族炭化水素を濃硫酸中あるいは発煙硫酸中で加熱処理することにより縮合およびスルホン化を同時に行い、極性溶媒に不要な固体酸を得ている。
しかし、この方法の反応の実際は、多環式芳香族炭化水素を濃硫酸あるいは発煙硫酸中で加熱処理すると先ずスルホン酸化が生じる。このスルホン酸化により生成されるスルホン酸誘導体は化学反応的に安定であるため、これ以上の縮合反応は生じ難くなる。例えば、ナフタレンを出発多環式芳香族炭化水素とした場合、濃硫酸や発煙硫酸中加熱処理すると、１，３，６−ナフタレントリスルホン酸や１，３，５，７−ナフタレンテトラスルホン酸が必然的に生成される。これらのナフタレンスルホン酸誘導体は化学反応的に安定であるために、これ以上重縮合反応は生じ難い。一般的に、２００℃を超えると熱濃硫酸や熱発煙硫酸中の硫酸は水と三酸化硫黄に分解し始めるため酸化力が非常に強い、このために有機物を酸化するために結合を破壊分解するので、目的とする固体酸は得難い。過剰の濃硫酸あるいは発煙硫酸を２５０℃で減圧蒸留や常圧下、３００℃で蒸留を行い取り除いているが、先の理由で酸化分解されるために固体酸は得難い。また、減圧蒸留などの反応溶液の濃縮に伴って、発泡膨張のために作業上非常に危険である。しかし、目的である極性溶媒に不溶の固体酸を得るためには多環式芳香族炭化水素を縮合する必要があるが、濃硫酸あるいは発煙硫酸中加熱処理は、必ずしも効率のよい縮合反応ではない。また、この固体酸は、スルホン酸基の導入がしにくいという問題があった。元素分析により、炭素原子に対する硫黄原子の割合が１５モル％未満と低く、さらに硫黄原子を多く含んだ高性能かつ分子設計の自由度が高い、作業上安全で、収率や再現性の高く、容易に製造できる材料の提供が求められていた。
【０００５】
【非特許文献１】Ｉｓｈｉｈａｒａ，Ｋ；Ｈａｓｅｇａｗａ，Ａ；Ｙａｍａｍｏｔｏ，Ｈ；Ａｎｇｅｗ．Ｃｈｅｍ．Ｉｎｔ．Ｅｄ．２００１，４０７７．
【特許文献１】特開２００４−２３８３１１号公報
【発明の開示】
【発明が解決しようとする課題】
【０００６】
本発明の課題は、プロトン伝導性が高く、耐熱性に優れ、且つイオン交換容量、触媒性能などにも優れた固体酸を作業安全性、収率、分子設計の自由度が高く、再現性がよく、且つ容易に製造できる方法を提出することである。
【課題を解決するための手段】
【０００７】
本発明は、上記課題を解決すべく鋭意研究を進めた結果、アミノ基を有する芳香族化合物とアミノ基以外を有する芳香族化合物を、常圧下で重縮合化剤の存在下で加熱処理し、得られた重縮合化合物を、スルホン酸化剤でスルホン酸化することにより、作業安全性が高く、再現性よく、収率が高く、分子設計の自由度の高い、且つ低コストで容易に製造できることを見出し、またそのような方法で製造された固体酸は低価格で、高性能を有することを見出し、本発明を完成するに至った。
【０００８】
すなわち、本発明は、アミノ基を有する芳香族化合物とアミノ基以外を有する芳香族化合物とを、常圧下で重縮合化剤の存在下で加熱処理し、得られた重縮合化合物を、スルホン酸化剤でスルホン酸化することを特徴とする固体酸の製造方法に関する。
【０００９】
また、本発明は、加熱処理温度が、５０〜２２０℃である上記固体酸の製造方法に関する。
【００１０】
また、本発明は、アミノ基以外を有する芳香族化合物が、常圧下で５０℃〜２２０℃で液体状態であることを特徴とする上記固体酸の製造方法に関する。
【００１１】
また、本発明は、上記製造方法で製造されてなることを特徴とする固体酸に関する。
【００１２】
また、本発明は、元素分析で炭素に対する硫黄のモル量が、１５モル％以上１００モル％以下であることを特徴とする上記固体酸に関する。
【００１３】
また、本発明は、固体酸の酸価が、１〜２０ｍｅｑ／ｇであることを特徴とする上記固体酸に関する。
【発明の効果】
【００１４】
本発明の固体酸の製造方法は、アミノ基を有する芳香族化合物とアミノ基以外を有する芳香族化合物を、常圧下で重縮合化剤の存在下で加熱処理し、得られた重縮合化合物をスルホン酸化剤でスルホン酸化することを特徴とするものである。このとき、常圧下で加熱処理することにより、反応系内で重縮合化剤から発生する重縮合反応に必要な有効成分、例えばハロゲン化水素などを保持することができるので、芳香族化合物の環化縮合反応を促進することができる。得られた重縮合化合物をスルホン酸化剤で反応することにより、導入するスルホン酸化量を容易設計しやすい。さらに、前記アミノ基を有する芳香族化合物由来の窒素原子が固体酸構造中に任意に存在し、前記窒素原子とスルホン酸基が複雑に相互作用と、複素環や４級アミンを形成されると考えられる。このために、プロトン伝導性が高く、且つイオン交換容量、触媒性能などにも優れるものと考えられる。しかも、作業安全性や収率、分子設計の自由度の高く、再現性よく、且つ容易に固体酸を製造できるという顕著な効果を奏する。
【００１５】
また、さらなる本発明は、上記固体酸の製造方法において、加熱処理温度が、５０℃〜２２０℃であることを特徴とするものであり、高性能の固体酸を確実に作業安全性や収量、再現性、分子設計の自由性が高く低コストで容易に製造できるという、さらなる顕著な効果を奏する。
【００１６】
また、さらなる本発明は、上記固体酸の製造方法において、アミノ基以外を有する芳香族化合物が、常圧下で５０℃〜２２０℃で液体状態であることを特徴するものであり、液体状態であることで重縮合化剤との接触がより向上されるので、環化縮合反応がより容易に促進し、得られた重縮合化合物をスルホン酸化剤でスルホン酸化することにより、プロトン伝導性が高く、耐熱性が優れ、且つイオン交換容量、触媒性能などにも優れ、しかも、作業上安全性や収率、分子設計の自由度が高い、再現性よく、且つ容易に製造できるという、更なる顕著な効果を奏する。
【発明を実施するための最良の形態】
【００１７】
以下、本発明を更に詳しく説明する。
本発明は、アミノ基を有する芳香族化合物とアミノ基以外を有する芳香族化合物とを、常圧下で重縮合化剤の存在下で加熱処理し、得られた重縮合化合物を、スルホン酸化剤でスルホン酸化することで得られる固体酸の製造方法に関するものである。好ましくは、加熱処理温度が５０℃〜２２０℃である。より好ましくは加熱処理温度が９０℃〜１５０℃である。
また、前記アミノ基以外を有する芳香族化合物は、好ましくは常圧下で５０℃〜２２０℃で液体状態であり、常圧下で重縮合化剤の存在下で加熱処理し、得られた重縮合化合物を、スルホン酸化剤でスルホン酸化して高性能の固体酸を、作業安全性や収率、再現性、分子設計の自由度が高く、且つ低コストで容易に製造できる。
更により好ましくは、芳香族化合物が常圧下で９０℃〜１５０℃で液体状態であり、常圧下で重縮合化剤の存在下で９０℃〜１５０℃で加熱処理し、得られた重縮合化合物を、スルホン酸化剤でスルホン酸化し、より高性能の固体酸を作業安全性、収率が高く、分子設計の自由度の高い、且つ低コストで容易に製造できる。
ここでいう液体状態とは、反応温度が融点以上沸点以下であるか、反応温度において他の液状物質に溶解して液体である部分が存在する状態、例えば、熱処理温度１００℃において、ナフタレン（融点８０．２℃、沸点２１８℃）中にコロネン（融点４３８〜４４０℃）が存在するような状態のことをいう。
【００１８】
本発明で用いるアミノ基を有する芳香族化合物としては、未置換または置換アミノ基を有する芳香環が１以上含まれる化合物であればいずれも使用できる。これらの内の２種以上複数種組み合わせて使用できる。
前記置換アミノ基とは、ジメチルアミン基、ジエチルアミン基、ジプロピルアミン基、ジブチルアミン基などのジアルキル基アミン基、ジフェニルアミン基、ジナフチルアミン基、ジアントラニル基などのジアリールアミノ基など、ジュロリジン基などが挙げられる。
例えば、N,N,N’,N’-テトラメチル-1,4-フェニレンジアミン、N,N,N’,N’-テトラメチルベンジジン、N,N,N’,N’-テトラエチル-1,4-フェニレンジアミン、N,N,N’,N’-テトラエチルベンジジン、などのN,N,N’,N’−テトラアルキルポリフェニルジアミン誘導体、N,N,N’,N’-テトラフェニルベンジジンなどのN,N,N’,N’-テトラアリールホ゜リフェニルジアミン誘導体、2,3,6,7-テトラヒドロ-1H,5Hヘ゛ンソ゛[ij]キノリジン、ジュロリジン基を有するポリフェニル誘導体やアリーレン、アミノナフタレン、N,N−ジメチルアミノナフタレン、N,N−ジエチルアミノナフタレン、N,N,N’,N’−テトラエチル−１，８−ナフタレンジアミンなど、アミン基またはジアルキルアミノ基を１個以上有する２個以上芳香核の縮合した多環式芳香族炭化水素が挙げられるこれらに限定されるものではない。
【００１９】
本発明で用いるアミノ基以外を有する芳香族化合物としては、芳香環が１以上含まれる化合物であり、アミノ基以外を有するものであればいずれも使用できる。これらの内の単独または２種以上複数種組み合わせて使用することもできる。
【００２０】
その中でも、常圧下で５０℃〜２２０℃で液体状態であるアミノ基以外を有する芳香族化合物を原料に使用した場合、よりプロトン性伝導性が高く耐熱性に優れ、且つイオン交換容量、触媒性能などにも優れ、作業安全性、収率、分子設計の自由度が高く、再現性よく、且つ容易に製造できることが多いので好ましく使用できる。
【００２１】
本発明で用いるアミノ基以外を有する芳香族化合物としては、具体的には、例えば、ベンゼンあるいは置換基含有ベンゼンが挙げられる。前記置換基としては、ハロゲン基、フェニル基、アルコキシル基、水酸基、Ｎ−オキシド基、フェニルオキシド基、ヒドラジル基、フェルダジル基、ニトロ基、ニトロソ基、水酸基、燐酸基、ジスルフィド基、メルカプタン基、アミド基、イミド基、イソシアネート基、ビニル基、（メタ）アクロリル基、シアノ基、カルボン酸、アルデヒド基、炭化水素基が挙げられる。炭化水素基は鎖状であっても、環状であってもよく、環状炭化水素は脂肪族系でも芳香族系でもよく、さらには単環であっても、多環であってもよい。また炭化水素基は置換基を含んでいてもよい。
【００２２】
本発明で用いるアミノ基以外を有する芳香族化合物として、例えば、ナフタレン、ピレン、ベンゾ（α）ピレン、ベンゾアントラセン、アントラセン、フェナントレン、コロネン、ケクレンなどの少なくとも２以上の芳香環が縮合している多環式芳香族炭化水素あるいは置換基含有多環式芳香族炭化水素が挙げられる。
前記置換基としては前述の置換基が挙げられる。
【００２３】
本発明で用いるアミノ基以外を有する芳香族化合物として、例えば、ビフェニル、ターフェニル、クァテルフェニル、キンクフェニル、セクシフェニル、セプチフェニル、オクチフェニル、ノビフェニル、デシフェニル、ヘキサフェニルベンゼンなどの芳香環が２個以上集合しているポリフェニル、置換基含有ポリフェニルが挙げられる。
前記置換基としては前述の置換基が挙げられる。
【００２４】
また、本発明で用いるアミノ基以外を有する芳香族化合物として、前記ベンゼン、置換基含有ベンゼン、多環式芳香族炭化水素、置換基含有多環式芳香族炭化水素、ポリフェニル、置換基含有ポリフェニルが、アミド結合、エステル結合、エーテル結合、スルホン結合、イミド結合、ウレタン基、尿素結合、ケトン結合、炭素−炭素２重結合、炭素−炭素３重結合などで結合された芳香環が１個以上含まれる芳香環含有化合物あるいは、これらの結合の１種以上複数種組み合わせてなる芳香環含有有機化合物が挙げられる。
例えば、ポリ芳香族スルホン類、ポリスチレン類、ポリフェノール類、ポリイミド類、ポリアルキッド類、ポリアミド酸、ポリメラミン類、ベンゾグアナミン類、ポリベンゾグアナミン類、ポリビスマレイミド−トリアジン類、ポリアリル類、ポリエポキシ類、ポリアミド類、ポリアミドイミド類、ポリアリレート類、ポリアリルスルホン類、ポリベンゾイミダゾール類、ポリカーボネート類、ポリエーテルエーテルケトン類、ポリエーテルイミド類、ポリエーテルケトン類、ポリエーテルニトリル類、ポリエーテルスルホン類、ポリチオエーテルスルホン類、ポリエチレンテレフタレート類、ポリアミノビスマレイミド類、ポリケトン類、ポリフェニルエーテル類、ポリフェニルスルフィド類、ＳＡＮ樹脂類、ポリウレタン類、ポリキシレン類などの合成ポリマー類などを挙げることができるが、これらに限定されるものではない。
より好ましくは、常圧下で５０℃〜２２０℃で液体状態であるアミノ基以外を有する芳香族化合物としては、ベンゼン、安息香酸、トルエン、キシレン、ナフタレン、１−ナフタレンカルボン酸、２−ナフタレンカルボン酸、１−ナフトール、２−ナフトール、ビフェニル、ピレン、アントラセン、ベンゾアントラセンなどが挙げられるが、これらに限定されるものではない。
本発明の加熱処理温度範囲としては、重縮合反応が生じる温度であればよく、５０℃〜２２０℃が好ましく、９０℃〜１５０℃がさらに好ましい。
【００２５】
本発明におけるアミノ基を有する芳香族化合物の添加量としては、アミノ基以外を有する芳香族化合物１００重量部に対して、１〜９０重量％である。より好ましくは１０重量％から５０重量％である。
１重量％未満であると窒素原子とスルホン酸基との相互作用が得られにくく、９０重量％を超えると重縮合反応が促進されにくいためである。
【００２６】
固体酸の一般的な合成方法は、最初に濃硫酸や発煙硫酸中加熱処理しスルホン酸化を行い、縮合させる。
この方法の問題点は、多環式芳香族炭化水素を濃硫酸あるいは発煙硫酸中で加熱処理すると先ずスルホン酸化が生じる。このスルホン酸化により生成されるスルホン酸誘導体は化学反応的に安定であるため、これ以上の縮合反応は生じ難くなる。  
一般的に、２００℃を超えると熱濃硫酸や熱発煙硫酸中の硫酸は水と三酸化硫黄に分解し始めるため酸化力が非常に強い、このために有機物を酸化するために結合を破壊分解する。過剰の濃硫酸あるいは発煙硫酸を２５０℃で減圧蒸留や常圧下、３００℃で蒸留を行い取り除くので、先の理由で固体酸は得難い。また、減圧蒸留では濃縮に伴い、発泡膨張のために作業上非常に危険である。しかし、目的である極性溶媒に不溶の固体酸を得るためには多環式芳香族炭化水素を縮合する必要があるが、濃硫酸あるいは発煙硫酸中加熱処理は、必ずしも効率のよい縮合反応ではない。また、この合成方法ではスルホン酸基の導入がしにくく、任意にスルホン酸の導入などが困難で、収率や再現性、分子設計の自由度が低いなどという問題があった。
【００２７】
本発明において、第一にアミノ基を有する芳香族化合物とアミノ基以外を有する芳香族化合物とが重縮合化剤中で常圧下で加熱処理し、重縮合化合物を得る。
この重縮合化合物は、ＩＲやＮＭＲ、ＧＰＣなどで容易に構造や分子量を確認できるので分子設計が行い易い。
第二に、得られた重縮合化合物をスルホン酸化剤でスルホン酸化する。このスルホン酸化反応では、前記重縮合化合物の構造を壊すことなく行われるので構造や分子量が容易に推測できることや任意にスルホン酸基の導入が容易なので酸価が任意に制御可能であり、分子設計の自由度が高い固体酸の製造方法である。
本発明において、アミノ基を有する芳香族化合物とアミノ基以外を有する芳香族化合物と重縮合化剤とが入っている反応容器中、常圧下で加熱処理し、得られた重縮合化合物を、スルホン酸化剤でスルホン酸化すること、アミノ基を有する芳香族化合物とアミノ基以外を有する芳香族化合物と重縮合化剤が入っている反応容器の常圧下、加熱処理前の操作は、窒素などの不活性ガスを反応容器内を置換し、反応容器内の溶存酸素を除去し加熱処理で生成してくる固体酸の酸化防止と重縮合反応を促進させ易いために効果的であると推測されるためである。また、アミノ基を有する芳香族化合物とアミノ基以外を有する芳香族化合物と重縮合化剤とが入っている反応容器の常圧下、加熱処理中の操作は、不活性ガス置換を停止して反応が行われる。不活性ガスの置換停止は、加熱処理前あるいは加熱処理中のいずれから行ってもよい。これは、常圧下加熱処理することにより、反応系内で重縮合化剤から発生する重縮合反応に必要な有効成分、例えばハロゲン化水素などを保持することができるので、アミノ基を有する芳香族化合物とアミノ基以外を有する芳香族化合物の重縮合反応を促進できるためである。
本反応の温度は、重縮合反応が生じる温度であればよく、好ましくは５０℃〜２２０℃であり、９０℃〜１５０℃がさらに好ましい。
【００２８】
また、アミノ基以外を有する芳香族化合物が常圧下で５０℃〜２２０℃で液体状態であると、重縮合化剤への接触がより向上されるので、重縮合反応が促進させ易いために効果的であると推測されるためである。
本発明で用いる重縮合化剤としては、ＡｌＣｌ３、ＦｅＣｌ３、ＳｂＣｌ５，ＢＦ３，ＺｎＣｌ２，ＴｉＣｌ４，ＨＦ，Ｈ３ＰＯ４，Ｐ２Ｏ５、ポリリン酸などルイス酸触媒、塩化第二鉄、フェリシアン化カリウム、二酸化マンガン、過酸化水素、過硫酸、ヨウ素、酸化セレン、有機過酸など諸種の酸化剤、Ｓｃｈｏｌｌ反応に使用される縮合剤、固体酸や一般的な脱水素触媒などを挙げることができるが、これらに限定するもではない。
これらの添加方法は、一度に添加してもよく、別々に添加してもよい。
また、重縮合を促進させるために、ルイス酸触媒と酸化剤とを組み合わせてもよい。
また、重縮合を促進させるために、重縮合化剤の溶融温度を下げる塩化カリウム、塩化ナトリウム、ヨウ化カリウム、臭化ナトリウム、ヨウ化ナトリウム、臭化カリウム、などのアルカリ金属塩などを組み合わせることも効果的である。
【００２９】
本発明の重縮合化剤の添加量としては、重縮合反応が生じる量であればよいが、より好ましくは、芳香族化合物１００重量部に対して５０〜２０００重量部である。好ましくは、１００〜５００重量部である。
本発明におけるルイス酸触媒と酸化剤の組み合わせによる比率は、ルイス酸触媒１００重量部に対して酸化剤０．０１から１００重量部である。
本発明におけるハロゲン化アルカリ金属の添加量としては、ルイス酸触媒１００重量部に対して、ハロゲン化金属１〜１００重量部である。より好ましくは、５〜６０重量部である。
【００３０】
また、本重縮合反応は、溶媒の非存在下においても行い得るが、溶媒の存在下でも行うことができる。
この溶媒としては、ニトロメタン、ニトロプロパン、ニトロベンゼン、二硫化炭素など、一般的にＦｒｉｅｄｅｌ−Ｃｒａｆｔｓ反応やカチオン重合などに使用される溶媒が使用できる。
本重縮合反応で得られる重縮合化合物は、過剰のルイス酸を取り除く方法としては酸性水溶液、例えば希塩酸、希硫酸などで加水分解を行うことで得られる。
加水分解は、酸性水溶液へ本重縮合反応溶液を添加する方法や反応容器中の重縮合反応溶液へ酸性水溶液を添加する方法などにより行える。加水分解後、濾過による取り出し方法、重縮合反応物を溶解する溶媒を添加し溶液として取り出し、この溶液から溶媒を取り除き得る方法や再沈殿方法で得る方法などにより得られる。
【００３１】
本発明は、アミノ基を有する芳香族化合物とアミノ基以外を有する芳香族化合物が、常圧下で重縮合化剤の存在下で加熱処理し重縮合、すなわち、２個またそれ以上の芳香環が、新たに２個またはそれ以上の原子を共有した形で一体となった縮合環を生成する。縮合の進んだ複雑に重縮合した窒素原子含有多環式芳香族炭化水素のアモルファス体が生成される。一般に、縮合した芳香環の数が増えるにつれてその性質は黒鉛に近くなり、この縮合の進んだ複雑に重縮合した窒素原子含有多環式芳香族炭化水素は、ＩＲやＮＭＲ、ＧＰＣなどで構造や分子量などで分子設計された窒素原子含有多環式芳香族炭化水素をスルホン酸化剤でスルホン酸化することで、酸化による結合の破壊分解させずに先の性質を保持し、スルホン酸基を任意に導入でき、また、固体酸構造中に窒素原子を任意に組み込むことができるという知見を応用した製造方法である。
本発明者らは、常圧下で重縮合化剤の存在下、５０℃〜２２０℃で加熱処理し、得られた重縮合化合物をスルホン酸化剤でスルホン酸化を行えば、炭素化が進み、大きく発達した疎水性の複素環含有多環式芳香族炭化水素が作られ、これをスルホン酸化剤でスルホン酸化することで、水に不溶の固体酸になることを予想して常圧下で加熱処理を行った結果、目的を達成できた。
本発明で用いるスルホン酸化剤としては、三酸化硫黄、濃硫酸、発煙硫酸、クロロ硫酸、アミド硫酸などが挙げられるがこれらに限定されるものではない。
本発明のスルホン酸化剤の添加量としては、スルホン酸化剤の種類やスルホン酸化導入量により添加量は変わるが、重縮合化合物にスルホン酸化が生じる量であればよく、好ましくは、有機化合物１００重量部に対して０．１〜２０００重量部である。
このときの反応温度としては、スルホン酸化剤の種類やスルホン基導入量などにより反応温度は適宜変わるが、好ましくは、−２０℃〜２５０℃である。
本スルホン酸化反応は、溶媒の非存在下においても行い得るが、溶媒の存在下でも行うことができる。この溶媒としては、例えば、ペンタン、ヘキサン、ベンゼン、トルエン、キシレン、などの炭化水素溶媒；ジクロロメタン、クロロホルム、四塩化炭素、ジクロロエタン、テトラクロロエタン、トリクロロフルオロメタン、１、１、２ートリクロロー１、２、２ートリフルオロエタン、などのハロゲン化炭化水素溶媒；ニトロメタン、ニトロエタン、ニトロプロパン、ニトロベンゼン、などの含窒素溶媒、などが挙げられる。このほか一般にフリーデル−クラフツ反応やカチオン重合などに使用される溶媒も適宜に選択して好適に使用できる。なお、これらの溶媒は、１種単独で用いても２種以上混合して用いてもよい。
本重縮合反応系を構成するに当たって、アミノ基を有する芳香族化合物とアミノ基以外を有する芳香族化合物と重縮合化剤などの配合の順序、方法については特に制限はなく、それぞれを同時にあるいは種々の順序、様式で段階的に配合することも可能である。
また、本スルホン酸化反応系を構成するに当たって、重縮合化合物とスルホン酸化剤などの配合の順序、方法については特に制限はなく、それぞれを同時にあるいは種々の順序、様式で段階的に配合することも可能である。
本発明のスルホン酸化剤でスルホン酸化して得られる固体酸は、反応溶液をイオン交換水で希釈し、デカンテーションあるいは一般濾過、精密濾過、限外濾過、逆浸透濾過などによって、上澄み液また濾液が中和になるまで洗浄を行う。
乾燥方法としては、自然乾燥や熱風乾燥、外部加熱乾燥、スプレードライ、マイクロ波や赤外線、遠赤外線を使用した乾燥、凍結乾燥などで行うことができる。
本発明の固体酸は、アミノ基を有する芳香族化合物由来の窒素原子が固体酸構造中に任意に存在し、前記窒素原子とスルホン酸基が複雑に相互作用すると推測される。このために、高い活性が得られる上、プロトン伝導性が高く、耐熱性に優れ、且つ高いイオン交換容量、高触媒性能などを発現する。
本発明の固体酸は、元素分析で炭素に対する硫黄のモル量が１５モル％以上１００モル％以下であることが好ましい。１５モル％未満であるとスルホン酸化率が低く、強酸が得られがたく、イオン交換量、触媒性能、プロトン伝導性が低くなることがある。
本発明の固体酸は、酸価が１〜２０ｍｅｑ／ｇであることが好ましい。酸価が１ｍｅｑ／ｇ未満で低いと活性作用が低く固体酸の機能が低くなり易く、２０ｍｅｑ／ｇを超えて高すぎると極性溶媒に溶解して固体酸としての機能が損なわれ易い。
【００３２】
本発明の固体酸は、プロトン伝導膜、固体酸触媒、イオン交換膜に使用できる。
【００３３】
本発明で言うプロトン伝導膜とは、プロトンを伝導する能力を持つ膜のことを言う。本発明の固体酸を単独で膜化させたり、バインダー樹脂などを使用したりすることで膜化して使用される。
【００３４】
本発明の固体酸は強酸基が多く、高い酸触媒機能をもつことができるため、固体酸触媒としても良好に使用できる。単独で使用しても良いが、バインダー樹脂やアルミナなどに担持することでも使用できる。
【００３５】
本発明で言うイオン交換膜とは、イオンを選択的に透過する膜のことを言う。本発明の固体酸を単独で使用したり、バインダー樹脂やアルミナやシリカなどに担時することにより使用される。
【実施例】
【００３６】
以下、実施例および比較例により本発明を具体的に説明するが、この例示により本発明が限定的に解釈されるものではない。
【００３７】
（実施例１）
４つ口フラスコ３００ｍｌに、窒素６０ｍｌ／min流しながら、無水塩化アルミニウム５０重量部と塩化ナトリウム１０重量部とナフタレン２０重量部とN,N,N’,N’-テトラメチルベンジジン（化合物１）１０重量部を仕込み、３０分間緩やかに撹拌した。加熱を開始と同時に窒素を止め、９０℃まで加熱し、９０℃で３０分間保持してから、次いで１００℃まで加熱した。１００℃〜１０５℃で４時間反応した。室温まで冷却し、過剰の塩化アルミニウムを失活させるために、希塩酸１５０ｍｌを加えた。
上澄み液を捨て、トルエン２００ｍｌを添加して析出物を溶解した。得られた溶液を濾紙で濾過し、ヘプタン１０００ｍｌへ徐々に添加した。得られた沈殿物をろ過し、得た沈殿物を８０℃で一晩乾燥し、重縮合反応化合物を２７．７ｇを得た。
４つ口フラスコ３００ｍｌに、重縮合反応化合物２７．７重量部と９７％硫酸２７７ｍｌを仕込み、窒素を８０ｍｌ／ｍｉｎ流しながら、１８０℃まで加熱し、５時間反応させた。この溶液をイオン交換水５５４ｍｌに撹拌しながら注ぎ込み、１時間そのまま撹拌した。これを、吸引ろ過し、さらにイオン交換水３００ｍｌで洗浄した。再度、析出物をイオン交換水３００ｍｌに分散し、１時間撹拌を行い、吸引ろ過し、イオン交換水で濾液が中性になるまで洗浄した後、８０℃で一晩乾燥し、固体酸１を２８．１重量部を得た。
（実施例２）
４つ口フラスコ３００ｍｌに、窒素６０ｍｌ／min流しながら、無水塩化アルミニウム５０ｇとナフタレン２０ｇと2,3,6,7-テトラヒドロ-1H,5Hヘ゛ンソ゛[ij]キノリジン（化合物２）２重量部を仕込み、３０分間緩やかに撹拌した。加熱を開始と同時に窒素を止め、９０℃まで加熱し、９０℃で３０分間保持してから、次いで１００℃まで加熱した。１００℃〜１０５℃で４時間反応した。室温まで冷却し、過剰の塩化アルミニウムを失活させるために、希塩酸を加えた。
これを、濾過して、沈殿物を得た。これを８０℃で一晩乾燥し、重縮合反応化合物を２０重量部を得た。
４つ口フラスコ３００ｍｌに、重縮合反応化合物２０重量部と９７％硫酸２００ｍｌを仕込み、窒素を８０ｍｌ／ｍｉｎ流しながら、１８０℃まで加熱し、５時間反応させた。この溶液をイオン交換水３００ｍｌに撹拌しながら注ぎ込み、１時間そのまま撹拌した。これを、吸引ろ過し、イオン交換水３００ｍｌで洗浄した。再度、析出物をイオン交換水３００ｍｌに分散し、１時間撹拌を行い、吸引ろ過し、イオン交換水で濾液が中性になるまで洗浄した後、８０℃で一晩乾燥し、固体酸２を１８．１重量部を得た。
（実施例３）
４つ口フラスコ３００ｍｌに、窒素６０ｍｌ／min流しながら、無水塩化アルミニウム５０重量部と塩化ナトリウム１０重量部とナフタレン２０重量部とN,N,N’,N’-テトラフェニルベンジジン（化合物３）４重量部を仕込み、３０分間緩やかに撹拌した。加熱を開始と同時に窒素を止め、１１０℃まで加熱し、１１０℃〜１１５℃で４時間反応した。室温まで冷却し、過剰の塩化アルミニウムを失活させるために、希塩酸を加えた。
これを、濾過して、沈殿物を得た。これを８０℃で一晩乾燥し、重縮合反応化合物を２１ｇを得た。
４つ口フラスコ３００ｍｌに、重縮合反応化合物  ２１ｇと９７％硫酸２１０ｍｌを仕込み、窒素を８０ｍｌ／ｍｉｎ流しながら、１８０℃まで加熱し、５時間反応させた。この溶液をイオン交換水２００ｍｌに撹拌しながら注ぎ込み、１時間そのまま撹拌した。これを、吸引ろ過し、イオン交換水３００ｍｌで洗浄した。再度、析出物をイオン交換水３００ｍｌに分散し、１時間撹拌を行い、吸引ろ過し、イオン交換水で濾液が中性になるまで洗浄した後、８０℃で一晩乾燥し、固体酸３を１９．９重量部を得た。
【００３８】
（比較例１）
２０ｇのナフタレンを２００ｍｌの濃硫酸（９７質量％）に加えて２００℃で１５時間加熱しスルホン酸化した。次に、過剰の濃硫酸を２５０℃での減圧蒸留によって除去し、黒色の固体粉末を得た。これに６００ｍｌのイオン交換水を加えて、１時間撹拌を行い、一晩静置後、デカンテーションし、沈殿物に新たにイオン交換水６００ｍｌを加え、１時間撹拌したのち、一晩静置し、これを吸引ろ過し、イオン交換水で濾液が中性になるまで洗浄し、比較の固体酸４  ９．２ｇを得た。
（収量の比較）
次に、実施例１〜３および比較例１での仕込み原料量に対する実施例１〜３で得られた固体酸１〜３および比較例１で得られた固体酸４の収量を表１に示す。
その結果、従来法に比べて、いずれの実施例１〜３においても約１．８倍〜２．０倍の収量を得ることができた。これにより、より効率よく固体酸を得ることができることがわかった。
[固体酸の収率（％）の計算式]
収率（％）＝得られた固体酸収量（ｇ）／仕込み総原料量（ｇ）×１００
【表１】
2007204440.tif 000002
次に、実施例１〜３で得られた固体酸１〜３および比較例１で得られた固体酸４の酸価の測定を下記の方法で行った。
【００３９】
（酸価の測定法）
上記黒色粉末（実施例１〜３で得られた固体酸１〜３および比較例１で得られた固体酸４）を純水で洗浄した。次に、４８時間２規定の硝酸ナトリウム水溶液中で黒色粉末と反応させ、黒色粉末をフィルターで濾過した。この黒色粉末を取り除いた酸性溶液に水酸化ナトリウム溶液を滴下し、窒素気流中で中和点を計測した。その滴下した量により酸価を算出した。従来、黒色粉末に直接、水酸化ナトリウムを滴下することで中和点を求めていたが、この方法を使用するとより的確に酸価を計測できて良い。その結果を表２に示す。
その結果、従来法に比べ、いずれの実施例１〜３においても約４．３〜約４．８倍の酸価を得ることができた。これにより、より多くの酸基が導入されていることが判った。
【００４０】
【表２】
2007204440.tif 000003
【００４１】
次に、実施例１〜４で得られた固体酸１〜４および比較例１で得られた固体酸の硫黄含有量（モル％）の測定を下記の方法で行った。
【００４２】
（元素分析）
実施例１〜３で得られた固体酸１〜３および比較例１で得られた固体酸４（いずれも黒色粉末）を酸素気流下で燃焼させ、ＣＨＳＮ−９３２（米国ＬＥＣＯ社製）を用いて炭素１モルに対する硫黄含有量（モル％）を測定した。その結果を表３に示す。
【００４３】
硫黄の含有率が従来に比べ、いずれの実施例１〜３においても１．７倍以上高く、従来に比べスルホン酸基が導入されていることが判った。
【００４４】
【表３】
2007204440.tif 000004
【００４５】
次に、実施例１〜３で得られた固体酸１〜３および比較例１で得られた固体酸４の固体酸触媒性能の評価を下記の方法で行った。
【００４６】
（固体酸触媒性能評価法）
実施例１〜３で得られた固体酸１〜３および比較例１で得られた固体酸４の各々０．２ｇを触媒としてアルゴン雰囲気下の酢酸０．１ｍｏｌとエチルアルコール１ｍｏｌの混合溶液に添加し、７０℃で６時間攪拌し、反応中に酸触媒反応によって生成する酢酸エチルの１時間後の生成量（ｍｏｌ）をガスクロマトグラフで調べた。その結果を表５に示す。
【００４７】
【表５】
2007204440.tif 000005
【００４８】
実施例１〜３で得られた固体酸１〜３のようにアミノ基を有する芳香族化合物とアミノ基以外を有する芳香族化合物を常圧下重縮合化剤で加熱処理して得た重縮合化合物を、スルホン酸化剤でスルホン化して合成することで、仕込み原料に対する高い収量および高い酸価（４．２ｍｅｑ／ｇ〜４．８ｍｅｑ／ｇ）、硫黄含有量（１９モル％）の高い固体酸を提供できる。これは比較例１に比べ収率では約１．８倍〜２．０倍であり、効率が高く、酸価では約４倍、硫黄含有率では約１．７倍であり、このことはイオン交換能力が高いことを示している。
【００４９】
さらに、実施例１〜３で得られた固体酸１〜３の固体酸触媒性能を調査したところ、従来に比べ最大１．７倍の触媒性能を示し、高い性能の固体酸触媒を提供できることが判った。
【００５０】
このように常圧下重縮合化剤で加熱処理し、得られた重縮合化合物をスルホン酸化剤でスルホン酸化して合成することで、従来の濃硫酸あるいは発煙硫酸中で加熱処理する方法に比べ、作業上の安全性や収量、再現性が高く、高い触媒性能、プロトン伝導性、イオン交換容量をもつ固体酸を提供することができる。
【産業上の利用可能性】
【００５１】
本発明の固体酸の製造方法は、アミノ基を有する芳香族化合物とアミノ基以外を有する芳香族化合物を、常圧下で重縮合化剤の存在下で加熱処理し、スルホン酸化剤でスルホン酸化することを特徴とするものであり、プロトン伝導性が高く、耐熱性に優れ、且つ高イオン交換容量、高触媒性能など、また、作業上の安全性や収率、分子設計の自由度が高く、再現性よく、且つ容易に製造できるという顕著な効果を奏するので、産業上の利用価値が高い。